【手続補正書】
【提出日】平成18年2月27日(2006.2.27)
【手続補正１】
【補正対象書類名】特許請求の範囲
【補正対象項目名】全文
【補正方法】変更
【補正の内容】
【特許請求の範囲】
【請求項１】
触媒コーティングされた膜の製造方法であって、
（ａ）少なくとも１種の電気触媒コーティング組成物を、第１および第２表面を有するポリマー膜と第１の寸法的に安定な暫定基板とを含む要素に適用する工程であって、前記コーティング組成物を前記ポリマー膜の前記第１表面の少なくとも一部に適用する工程と、
（ｂ）前記電気触媒コーティング組成物を乾燥させて、少なくとも１つの第１電極を前記要素の前記ポリマー膜上に形成する工程と、
（ｃ）工程（ｂ）で形成された前記少なくとも１つの第１電極に、第２の寸法的に安定な暫定基板を適用する工程と、
（ｄ）前記第１の寸法的に安定な暫定基板を、前記ポリマー膜から除去する工程と、
（ｅ）少なくとも１種の電気触媒コーティング組成物を、前記ポリマー膜の前記第２表面の少なくとも一部に適用する工程と、
（ｆ）前記ポリマー膜上の前記電気触媒コーティング組成物を乾燥させて、前記少なくとも１つの第２電極、前記ポリマー膜、前記少なくとも１つの第１電極、および前記第２の寸法的に安定な暫定基板を含むサンドイッチを形成する工程と、を含むことを特徴とする方法。
【請求項２】
（ａ）少なくとも１種の電気触媒コーティング組成物を、第１および第２表面を有するポリマー膜と第１の寸法的に安定な暫定基板とを含む要素に適用する工程であって、前記コーティング組成物を前記ポリマー膜の前記第１表面の少なくとも一部に適用する工程と、
（ｂ）前記電気触媒コーティング組成物を乾燥させて、少なくとも１つの第１電極を前記要素の前記ポリマー膜上に形成する工程と、
（ｃ）工程（ｂ）で形成された前記少なくとも１つの第１電極に、第２の寸法的に安定な暫定基板を適用する工程と、
（ｄ）前記第１の寸法的に安定な暫定基板を、前記ポリマー膜から除去する工程と、
（ｅ）少なくとも１種の電気触媒コーティング組成物を、前記ポリマー膜の前記第２表面の少なくとも一部に適用する工程と、
（ｆ）前記ポリマー膜上の前記電気触媒コーティング組成物を乾燥させて、前記少なくとも１つの第２電極、前記ポリマー膜、前記少なくとも１つの第１電極、および前記第２の寸法的に安定な暫定基板を含むサンドイッチを形成する工程と、を含む方法によって作製される触媒コーティングされた膜を含む燃料電池。
【手続補正２】
【補正対象書類名】明細書
【補正対象項目名】００６９
【補正方法】変更
【補正の内容】
【００６９】
バッキング・シートまたは第１の寸法的に安定な暫定基板が、第１のコーティングの間に存在せず、および／または第２の寸法的に安定な暫定基板が存在しない結果、電極領域を乾燥する間にｘおよびｙ寸法が減少することが観察された。減少は３％であると測定された。湿度に起因する寸法変化も観察された。ある場合には、膜電極アセンブリを３０％の相対湿度変化にさらしたときに８％の長さ変化が観察された。本発明の方法を用いることで、これらの変化は回避されるかまたは最小限に抑えられる。
本発明は特許請求の範囲に記載の発明を含め、以下の発明を包含する。
（１）  触媒コーティングされた膜の製造方法であって、
（ａ）少なくとも１種の電気触媒コーティング組成物を、第１および第２表面を有するポリマー膜と第１の寸法的に安定な暫定基板とを備える含む要素に適用する工程であって、前記コーティング組成物を前記ポリマー膜の前記第１表面の少なくとも一部に適用する工程と、
（ｂ）前記電気触媒コーティング組成物を乾燥させて、少なくとも１つの第１電極を前記要素の前記ポリマー膜上に形成する工程と、
（ｃ）工程（ｂ）で形成された前記少なくとも１つの第１電極に、第２の寸法的に安定な暫定基板を適用する工程と、
（ｄ）前記第１の寸法的に安定な暫定基板を、前記ポリマー膜から除去する工程と、
（ｅ）少なくとも１種の電気触媒コーティング組成物を、前記ポリマー膜の前記第２表面の少なくとも一部に適用する工程と、
（ｆ）前記ポリマー膜上の前記電気触媒コーティング組成物を乾燥させて、前記少なくとも１つの第２電極、前記ポリマー膜、前記少なくとも１つの第１電極、および前記第２の寸法的に安定な暫定基板を備える含むサンドイッチを形成する工程と、を含むことを特徴とする方法。
（２）  第１の寸法的に安定な暫定基板を前記ポリマー膜に適用することによって、前記要素を作製することを特徴とする（１）に記載の方法。
（３）  前記適用工程がラミネーションによることを特徴とする（２）に記載の方法。
（４）  （ｇ）前記第２の寸法的に安定な暫定基板を除去して、前記少なくとも１つの第１および第２電極の間にサンドイッチされたポリマー膜を備える含む触媒コーティングされた膜を形成する工程をさらに含むことを特徴とする（１）に記載の方法。
（５）  前記電気触媒コーティング組成物が、電気触媒、イオン交換ポリマー、および液体媒体を含むことを特徴とする（１）に記載の方法。
（６）  前記イオン交換ポリマーが過フッ素化されることを特徴とする（５）に記載の方法。
（７）  前記電気触媒コーティング組成物が、フッ素化ポリマーをさらに含むことを特徴とする（２）に記載の方法。
（８）  前記フッ素化ポリマーがＰＴＦＥフィブリルであることを特徴とする（７）に記載の方法。
（９）  少なくとも１種の電気触媒コーティング組成物の前記適用工程を、フレキソ印刷によって行なうことを特徴とする（１）に記載の方法。
（１０）  前記電気触媒コーティング組成物の前記適用および乾燥工程を繰り返して、前記膜表面の同じ部分を覆う多電極層複数の電極層を形成することを特徴とする（１）に記載の方法。
（１１）  前記電気触媒コーティング組成物の前記適用および乾燥工程を繰り返して、多電極層複数の電極層をであって、前記多層複数の層にわたっての間で組成が変化するように電極層を形成することを特徴とする（１）に記載の方法。
（１２）  前記電気触媒コーティング組成物の前記適用および乾燥工程によってが、電極層にわたって電気触媒の所定の不均一分布を有する電極層を設けることを特徴とする（１）に記載の方法。
（１３）  少なくとも１種の非電気触媒コーティング組成物を適用して、電極層によって覆われる前記基板の同じ領域の少なくとも一部上に、非電気触媒層を形成する工程をさらに含むことを特徴とする（１）に記載の方法。
（１４）  前記非電気触媒層が、前記電極層を覆う耐磨耗性コーティングであることを特徴とする（１３）に記載の方法。
（１５）  前記非電気触媒層が、前記電極層を覆うシーラントであることを特徴とする（１３）に記載の方法。
（１６）  前記第２電極を形成するために前記ポリマー膜の反対表面上に適用される電気触媒コーティング組成物が、前記第１表面上の前記第１電極と位置合わせされることを特徴とする（１）に記載の方法。
（１７）  前記第１表面に適用される触媒コーティング組成物が、前記ポリマー膜の前記第２表面に適用される触媒コーティング組成物と異なることを特徴とする（１６）に記載の方法。
（１８）  工程（ｃ）もしくは（ｅ）または両方における前記適用が、ラミネーションによることを特徴とする（１）に記載の方法。
（１９）  工程（ｄ）における前記除去が、剥離によることを特徴とする（１）に記載の方法。
（２０）  乾燥工程を周囲温度で行なうことを特徴とする（１）に記載の方法。
（２１）  前記第１および第２の寸法的に安定な基板が、ポリエステル、ポリアミド、ポリカーボネート、フルオロポリマー、ポリアセタール、ポリオレフィン、およびポリイミドからなる群から選択される暫定基板からなる群から選択されることを特徴とする（１）に記載の方法。
（２２）  前記第１、第２、または両方の寸法的に安定な基板がポリエステルであることを特徴とする（２１）に記載の方法。
（２３）  触媒コーティングされた膜を備える燃料電池であって、前記膜は、
（ａ）少なくとも１種の電気触媒コーティング組成物を、第１および第２表面を有するポリマー膜と第１の寸法的に安定な暫定基板とを備える含む要素に適用する工程であって、前記コーティング組成物を前記ポリマー膜の前記第１表面の少なくとも一部に適用する工程と、
（ｂ）前記電気触媒コーティング組成物を乾燥させて、少なくとも１つの第１電極を前記要素の前記ポリマー膜上に形成する工程と、
（ｃ）工程（ｂ）で形成された前記少なくとも１つの第１電極に、第２の寸法的に安定な暫定基板を適用する工程と、
（ｄ）前記第１の寸法的に安定な暫定基板を、前記ポリマー膜から除去する工程と、
（ｅ）少なくとも１種の電気触媒コーティング組成物を、前記ポリマー膜の前記第２表面の少なくとも一部に適用する工程と、
（ｆ）前記ポリマー膜上の前記電気触媒コーティング組成物を乾燥させて、前記少なくとも１つの第２電極、前記ポリマー膜、前記少なくとも１つの第１電極、および前記第２の寸法的に安定な暫定基板を備える含むサンドイッチを形成する工程と、を含む方法によって作製されることを特徴とする触媒コーティングされた膜を含む燃料電池。
（２４）  前記触媒コーティングされた膜を作製する方法が、
（ｇ）前記第２の寸法的に安定な暫定基板を除去して、前記少なくとも１つの第１および第２電極の間にサンドイッチされたポリマー膜を備える含む触媒コーティングされた膜を形成する工程をさらに含むことを特徴とする（２３）に記載の燃料電池。
（２５）  第１の寸法的に安定な暫定基板を前記ポリマー膜に適用することによって、前記要素を作製することを特徴とする（２３）に記載の燃料電池。
（２６）  前記適用工程がラミネーションによることを特徴とする（２５）に記載の燃料電池。